СИНТЕЗ ЦЕОЛИТА ТИПА AEI

1. Способ синтеза цеолита, включающий
формирование реакционной смеси для цеолита AEI, содержащей маточный раствор или его часть из процесса синтеза AEI, в котором маточный раствор или его часть содержит вещество, направляющее структуру AEI; и
взаимодействие смеси в условиях кристаллизации для формирования партии кристаллов цеолита, имеющих AEI каркас, и последующий маточный раствор.
2. Способ синтеза цеолита по п. 1, дополнительно включающий
отделение кристаллов цеолита, имеющих AEI каркас, от последующего маточного раствора; и
использование последующего маточного раствора или его части для синтеза одной или более партий кристаллов цеолита, имеющих каркас AEI.
3. Способ синтеза цеолита по п. 2, в котором последующий маточный раствор или часть его используется для синтеза X последовательных партий кристаллов цеолита, имеющих AEI каркас, и, где X является целым числом, значение которого показывает эффективное получение полного относительного выхода, по меньшей мере, 60% в расчете на диоксид кремния, и/или полного относительного выхода, по меньшей мере, 40% в расчете на вещество, направляющее структуру.
4. Способ синтеза цеолита по п. 3, в котором X имеет значение от 1 до 20.
5. Способ синтеза цеолита по любому предшествующему пункту, в котором вещество, направляющее структуру, представляет собой циклический или полициклический четвертичный катион аммония.
6. Способ синтеза цеолита по п. 5, в котором вещество, направляющее структуру, представляет собой один или более катион, выбранный из N,N-диметил-3,5-диметилпиперидина, N,N-диметил-2-(2-гидроксиэтил)пиперидина, N,N-диметил-2-этилпиперидина и 2,2,4,6,6-пентаметил-2-азониабицикло[3,2,1]октана.
7. Способ синтеза цеолита по любому предшествующему пункту, в котором вещество, направляющее структуру, является катионом N,N-диметил-3,5-диметилпиперидина.
8. Способ синтеза цеолита по любому предшествующему пункту, в котором смесь дополнительно содержит источник диоксида кремния, источник оксида алюминия и источник гидроксид ионов.
9. Способ синтеза цеолита по любому предшествующему пункту, в котором использование маточного раствора или его части в серии последовательных партий реакций синтеза цеолита AEI приводит к полному относительному выходу в расчете на диоксид кремния, по меньшей мере, 60% и/или к полному относительному выходу, по меньшей мере, 40% в расчете на вещество, направляющее структуру.
10. Способ синтеза цеолита по п. 9, в котором полный относительный выход в расчете на диоксид кремния составляет, по меньшей мере, 75%.
11. Способ синтеза цеолита по п. 9, в котором полный относительный выход в расчете на диоксид кремния составляет, по меньшей мере, 90%.
12. Способ синтеза цеолита по п. 9, в котором полный относительный выход в расчете на диоксид кремния составляет, по меньшей мере, 60%.
13. Способ синтеза цеолита по п. 9, в котором полный относительный выход в расчете на диоксид кремния составляет, по меньшей мере, 80%.
14. Способ синтеза цеолита по любому предшествующему пункту, включающий:
a. приготовление смеси, содержащей (a), по меньшей мере, один источник оксида алюминия, (b), по меньшей мере, один источник диоксида кремния, (c), по меньшей мере, один источник гидроксид ионов, и (d) вещество, направляющее AEI структуру (SDA); и
b. взаимодействие смеси в условиях кристаллизации с целью формирования кристаллов цеолита, имеющих AEI каркас с соотношением диоксида кремния к оксиду алюминия (SAR) от 8 до 50, и маточный раствор,причем результаты реакции приводят к полному относительному выходу в расчете на диоксид кремния, по меньшей мере, 60%.
15. Способ синтеза цеолита по любому предшествующему пункту, в котором смесь, в основном, не содержит фтор, ионы фтора и фторсодержащие соединения.
16. Способ достижения высокого полного относительного выхода в расчете на диоксид кремния в процессе синтеза цеолита AEI, включающий
a. приготовление смеси, содержащей (a), по меньшей мере, один источник оксида алюминия, (b), по меньшей мере, один источник диоксида кремния, (c), по меньшей мере, один источник гидроксид ионов, и (d) вещество, направляющее АЕI структуру (SDA); и
b. взаимодействие смеси в условиях кристаллизации с целью формирования кристаллов цеолита, имеющих AEI каркас с соотношением диоксида кремния к оксиду алюминия (SAR), составляющим от 8 до 50, и маточный раствор, причем результат реакции приводит к полному относительному выходу в расчете на диоксид кремния, по меньшей мере, 60%.
17. Способ по п. 13, в котором смесь, в основном, не содержит фтор, ионы фтора и фторсодержащие соединения.
18. Состав, содержащий кристаллы алюмосиликатного AEI цеолита, необязательно, получаемый по любому предшествующему пункту, имеющий среднее аспектовое соотношение (L/D) менее чем или равное 3.
19. Состав по п. 18, в котором у цеолита алюмосиликата соотношение диоксида кремния к оксиду алюминия составляет от 15 до 35.
20. Состав по п. 19, в котором цеолит алюмосиликата содержит после синтеза обмененные ионы одного или более переходных металлов.
21. Состав по п. 17, в котором цеолит алюмосиликата содержит после синтеза от 0,5 до 5 мас.% обмененных ионов меди в расчете на общую массу цеолита.
22. Состав AEI цеолита получаемый в соответствии со способом по п. 1.